(57)【要約】【課題】表示画面の正面方向及び法線に対する斜め方向からの観察における表示画面の外観を向上することができる光学フィルム、光学フィルム用転写体、画像表示装置を提供する。【解決手段】光学フィルムは、直線偏光板の光学機能層と、１／４波長位相差板の光学機能層とが積層され、１／４波長位相差板の光学機能層が、透過光に１／２波長分の位相差を付与する１／２波長板用位相差層と透過光に１／４波長分の位相差を付与する１／４波長板用位相差層とを有する多層構造であり、Ｋ＝２（Ｒ１（４５０）／Ｒ１（５５０））−Ｒ２（４５０）／Ｒ２（５５０）とし、Ｌ＝２（Ｒ１（６５０）／Ｒ１（５５０））−Ｒ２（６５０）／Ｒ２（５５０）としたときに、１／２波長板用位相差層及び１／４波長板用位相差層は、４０°＜｜θ１｜＜５０°と１３０°＜｜θ２｜＜１４０°と０．７５≦Ｋ＜０．９８と１．００≦Ｌ≦１．２５との関係を満たすことを特徴とする。【選択図】図１
2014206684.tif 000002
【特許請求の範囲】
【請求項１】
直線偏光板としての機能を担う直線偏光板の光学機能層と、
１／４波長位相差板としての機能を担う１／４波長位相差板の光学機能層とが積層され、
前記１／４波長位相差板の光学機能層が、透過光に１／２波長分の位相差を付与する１／２波長板用位相差層と、透過光に１／４波長分の位相差を付与する１／４波長板用位相差層とを少なくとも有する多層構造であり、
波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、
波長が４５０ｎｍの透過光に対する前記１／２波長板用位相差層の面内のリタデーションをＲ１（４５０）とし、波長が４５０ｎｍの透過光に対する前記１／４波長板用位相差層の面内のリタデーションをＲ２（４５０）とし、
波長が６５０ｎｍの透過光に対する前記１／２波長板用位相差層の面内のリタデーションをＲ１（６５０）とし、波長が６５０ｎｍの透過光に対する前記１／４波長板用位相差層の面内のリタデーションをＲ２（６５０）とし、
前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとし、
Ｋ＝２（Ｒ１（４５０）／Ｒ１（５５０））−Ｒ２（４５０）／Ｒ２（５５０）とし、
Ｌ＝２（Ｒ１（６５０）／Ｒ１（５５０））−Ｒ２（６５０）／Ｒ２（５５０）としたときに、
前記１／２波長板用位相差層及び前記１／４波長板用位相差層は、
４０°＜｜θ１｜＜５０°と、
１３０°＜｜θ２｜＜１４０°と、
０．７５≦Ｋ＜０．９８と、
１．００≦Ｌ≦１．２５との関係を満たすこと、
を特徴とする光学フィルム。
【請求項２】
直線偏光板としての機能を担う直線偏光板の光学機能層の上に転写される転写層を有した光学フィルム用転写体であって、
透過光に１／２波長分の位相差を付与する１／２波長板用位相差層と、透過光に１／４波長分の位相差を付与する１／４波長板用位相差層とを少なくとも有する転写層と、
前記転写層を保持する支持体とを備え、
波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、
波長が４５０ｎｍの透過光に対する前記１／２波長板用位相差層の面内のリタデーションをＲ１（４５０）とし、波長が４５０ｎｍの透過光に対する前記１／４波長板用位相差層の面内のリタデーションをＲ２（４５０）とし、
波長が６５０ｎｍの透過光に対する前記１／２波長板用位相差層の面内のリタデーションをＲ１（６５０）とし、波長が６５０ｎｍの透過光に対する前記１／４波長板用位相差層の面内のリタデーションをＲ２（６５０）とし、
前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとし、
Ｋ＝２（Ｒ１（４５０）／Ｒ１（５５０））−Ｒ２（４５０）／Ｒ２（５５０）とし、
Ｌ＝２（Ｒ１（６５０）／Ｒ１（５５０））−Ｒ２（６５０）／Ｒ２（５５０）としたときに、
前記１／２波長板用位相差層及び前記１／４波長板用位相差層は、
４０°＜｜θ１｜＜５０°と、
１３０°＜｜θ２｜＜１４０°と、
０．７５≦Ｋ＜０．９８と、
１．００≦Ｌ≦１．２５との関係を満たすこと、
を特徴とする光学フィルム用転写体。
【請求項３】
前記支持体は、セパレータフィルムであり、
前記転写層は、前記支持体により被覆される粘着層を備えること、
を特徴とする請求項２に記載の光学フィルム用転写体。
【請求項４】
透明フィルムによる基材と、
直線偏光板としての機能を担う直線偏光板の光学機能層と、
１／４波長位相差板としての機能を担う１／４波長位相差板の光学機能層とが積層され、
前記１／４波長位相差板の光学機能層が、請求項２又は請求項３に記載の光学フィルム用転写体に設けられた前記転写層による光学機能層であること、
を特徴とする光学フィルム。
【請求項５】
画像表示パネルを備え、
請求項１又は請求項４に記載の光学フィルムを前記画像表示パネルに配置したこと、
を特徴とする画像表示装置。
【発明の詳細な説明】
【技術分野】
【０００１】
本発明は、例えば画像表示パネルに配置して、偏光面の制御により外来光の反射を低減する光学フィルム、光学フィルム用転写体、画像表示装置に関するものである。
【背景技術】
【０００２】
従来、画像表示パネル等に関して、画像表示パネルの出射面に光学フィルムを配置し、この光学フィルムによる偏光面の制御により外来光の反射を低減する方法が提案されている。この光学フィルムは、直線偏光板、１／４波長位相差板により構成され、画像表示パネルのパネル面に向かう外来光を直線偏光板により直線偏光に変換し、続く１／４波長位相差板により円偏光に変換する。ここで、この円偏光による外来光は、画像表示パネルの表面等で反射するものの、この反射の際に偏光面の回転方向が逆転する。その結果、この反射光は、到来時とは逆に、１／４波長位相差板より、直線偏光板により遮光される方向の直線偏光に変換された後、続く直線偏光板により遮光され、その結果、外部への出射が著しく抑制される。
【０００３】
この光学フィルムに関して、特許文献１等には、１／２波長板、１／４波長板を組み合わせて１／４波長位相差板を構成することにより、この光学フィルムを逆の分散特性により構成する方法が提案されている。この方法の場合、カラー画像の表示に供する広い波長帯域において、逆の分散特性により光学フィルムを構成することができる。
【０００４】
ところで、このような光学フィルムは、有機ＥＬ等からなる画面表示パネルに配置された場合、表示画面の正面方向や法線に対して斜め方向から観察したときに、青味や、緑味等の色味が視認される場合があり、表示画面のより一層の外観向上が望まれている。
【先行技術文献】
【特許文献】
【０００５】
【特許文献１】特開平１０−６８８１６号公報
【発明の概要】
【発明が解決しようとする課題】
【０００６】
本発明の課題は、表示画面の正面方向や法線に対する斜め方向からの観察における表示画面の外観を向上することができる光学フィルム、光学フィルム用転写体、画像表示装置を提供することである。
【課題を解決するための手段】
【０００７】
本発明者は、上記課題を解決するために鋭意研究を重ね、１／２波長板用位相差層及び１／４波長板用位相差層のリタデーションや遅相軸の設定を特定の範囲にする、との着想に至り、本発明を完成するに至った。
【０００８】
（１）  直線偏光板としての機能を担う直線偏光板の光学機能層と、１／４波長位相差板としての機能を担う１／４波長位相差板の光学機能層とが積層され、前記１／４波長位相差板の光学機能層が、透過光に１／２波長分の位相差を付与する１／２波長板用位相差層と、透過光に１／４波長分の位相差を付与する１／４波長板用位相差層とを少なくとも有する多層構造であり、波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、波長が４５０ｎｍの透過光に対する前記１／２波長板用位相差層の面内のリタデーションをＲ１（４５０）とし、波長が４５０ｎｍの透過光に対する前記１／４波長板用位相差層の面内のリタデーションをＲ２（４５０）とし、波長が６５０ｎｍの透過光に対する前記１／２波長板用位相差層の面内のリタデーションをＲ１（６５０）とし、波長が６５０ｎｍの透過光に対する前記１／４波長板用位相差層の面内のリタデーションをＲ２（６５０）とし、前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとし、Ｋ＝２（Ｒ１（４５０）／Ｒ１（５５０））−Ｒ２（４５０）／Ｒ２（５５０）とし、Ｌ＝２（Ｒ１（６５０）／Ｒ１（５５０））−Ｒ２（６５０）／Ｒ２（５５０）としたときに、前記１／２波長板用位相差層及び前記１／４波長板用位相差層は、４０°＜｜θ１｜＜５０°と、１３０°＜｜θ２｜＜１４０°と、０．７５≦Ｋ＜０．９８と、１．００≦Ｌ≦１．２５との関係を満たすことを特徴とする光学フィルムである。
【０００９】
（２）  直線偏光板としての機能を担う直線偏光板の光学機能層の上に転写される転写層を有した光学フィルム用転写体であって、透過光に１／２波長分の位相差を付与する１／２波長板用位相差層と、透過光に１／４波長分の位相差を付与する１／４波長板用位相差層とを少なくとも有する転写層と、前記転写層を保持する支持体とを備え、波長が５５０ｎｍの透過光に対する前記１／２波長板用位相差層の面内のリタデーションをＲ１（５５０）とし、波長が５５０ｎｍの透過光に対する前記１／４波長板用位相差層の面内のリタデーションをＲ２（５５０）とし、波長が４５０ｎｍの透過光に対する前記１／２波長板用位相差層の面内のリタデーションをＲ１（４５０）とし、波長が４５０ｎｍの透過光に対する前記１／４波長板用位相差層の面内のリタデーションをＲ２（４５０）とし、波長が６５０ｎｍの透過光に対する前記１／２波長板用位相差層の面内のリタデーションをＲ１（６５０）とし、波長が６５０ｎｍの透過光に対する前記１／４波長板用位相差層の面内のリタデーションをＲ２（６５０）とし、前記直線偏光板の透過光の吸収軸に対する前記１／２波長板用位相差層の遅相軸の傾きをθ１とし、前記直線偏光板の透過光の吸収軸に対する前記１／４波長板用位相差層の遅相軸の傾きをθ２とし、前記１／２波長板用位相差層及び前記１／４波長板用位相差層の各遅相軸が前記直線偏光板の吸収軸に対して同じ方向に傾いているものとし、Ｋ＝２（Ｒ１（４５０）／Ｒ１（５５０））−Ｒ２（４５０）／Ｒ２（５５０）とし、Ｌ＝２（Ｒ１（６５０）／Ｒ１（５５０））−Ｒ２（６５０）／Ｒ２（５５０）としたときに、前記１／２波長板用位相差層及び前記１／４波長板用位相差層は、４０°＜｜θ１｜＜５０°と、１３０°＜｜θ２｜＜１４０°と、０．７５≦Ｋ＜０．９８と、１．００≦Ｌ≦１．２５との関係を満たすことを特徴とする光学フィルム用転写体である。
【００１０】
（３）  前記支持体は、セパレータフィルムであり、前記転写層は、前記支持体により被覆される粘着層を備えることを特徴とする（２）の光学フィルム用転写体である。
【００１１】
（４）  透明フィルムによる基材と、直線偏光板としての機能を担う直線偏光板の光学機能層と、１／４波長位相差板としての機能を担う１／４波長位相差板の光学機能層とが積層され、前記１／４波長位相差板の光学機能層が、（２）又は（３）の光学フィルム用転写体に設けられた前記転写層による光学機能層であることを特徴とする光学フィルムである。
【００１２】
（５）  画像表示パネルを備え、（１）又は（４）の光学フィルムを前記画像表示パネルに配置したことを特徴とする画像表示装置である。
【発明の効果】
【００１３】
本発明によれば、表示画面の正面方向や法線に対する斜め方向からの観察における表示画面の外観を向上することができる。
【図面の簡単な説明】
【００１４】
【図１】本発明の第１実施形態に係る画像表示装置１を示す図である。
【図２】図１の画像表示装置１に設けられる光学フィルム３の説明に供する図である。
【図３】本発明の光学フィルム３に含まれる１／４波長位相差板６の製造工程を示す略線図である。
【図４】本発明の第２実施形態に係る画像表示装置２０１を示す図である。
【図５】第２実施形態に係る転写フィルム２２０を示す図である。
【図６】本発明による実施例１〜６の画像表示装置１と、比較例１〜３の画像表示装置との表示画面の評価結果を示す図である。
【図７】本発明による実施例１１〜１２の光学フィルム３と、比較例１１〜１３の光学フィルムとの色度のシミュレーション結果を示す図である。
【図８】本発明による実施例１１〜１２の光学フィルム３と、比較例１１〜１３の光学フィルムとの輝度のシミュレーション結果を示す図である。
【図９】本発明による実施例２１〜２２の光学フィルム３と、比較例２１〜２３の光学フィルムとの色度のシミュレーション結果を示す図である。
【図１０】本発明による実施例２１〜２２の光学フィルム３と、比較例２１〜２３の光学フィルムとの輝度のシミュレーション結果を示す図である。
【発明を実施するための形態】
【００１５】
以下、本発明の実施形態について図面を参照しながら説明する。
【００１６】
〔第１実施形態〕
図１は、本発明の第１実施形態に係る画像表示装置１を示す図である。この画像表示装置１では、画像表示パネル２のパネル面に、光学フィルム３が配置される。画像表示パネル２は、本実施形態では、可撓性を有するシート形状による有機ＥＬパネルであり、所望のカラー画像を表示する。なお、画像表示パネル２は、有機ＥＬパネルに限定されるものでなく、液晶パネル等を適用することも可能である。
【００１７】
光学フィルム３は、偏光面の制御により、画像表示パネル２に到来する外来光の反射を抑圧する光学フィルムである。このため光学フィルム３は、直線偏光板５、１／４波長位相差板６を積層して構成される。光学フィルム３は、図示しないセパレータフィルムを剥離して感圧接着剤による粘着層４を露出させた後、この粘着層４により、画像表示パネル２のパネル面に貼り付けられて保持される。また直線偏光板５及び１／４波長位相差板６は、粘着層７を介して一体化される。
【００１８】
１／４波長位相差板６は、透過光に１／４波長分の位相差を付与する１／４波長板として機能する部位８（１／４波長板用位相差層と呼ぶ）と、透過光に１／２波長分の位相差を付与する１／２波長板として機能する部位９（１／２波長板用位相差層と呼ぶ）との積層体により構成される。これにより１／４波長位相差板６は、カラー画像の表示に供する広い波長帯域で逆の分散特性を確保し、光学フィルム３は、広い波長帯域で十分に外来光の反射を抑圧する。
【００１９】
これらにより画像表示装置１では、画像表示パネル２の表示画面側より、順次、１／４波長板用位相差層８、１／２波長板用位相差層９、直線偏光板５が配置される。また図２に示すように、矢印により示す直線偏光板５の吸収軸Ｓに対して、１／２波長板用位相差層９及び１／４波長板用位相差層８の遅相軸（それぞれ矢印により示す）が、それぞれ反時計回りにθ１度、θ２度の角度を成すように配置される。
【００２０】
ここで、  波長が５５０ｎｍの透過光に対する１／２波長板用位相差層９の面内のリタデーションをＲ１（５５０）とし、波長が５５０ｎｍの透過光に対する１／４波長板用位相差層８の面内のリタデーションをＲ２（５５０）とし、波長が４５０ｎｍの透過光に対する１／２波長板用位相差層９の面内のリタデーションをＲ１（４５０）とし、波長が４５０ｎｍの透過光に対する１／４波長板用位相差層８の面内のリタデーションをＲ２（４５０）とし、波長が６５０ｎｍの透過光に対する１／２波長板用位相差層９の面内のリタデーションをＲ１（６５０）とし、波長が６５０ｎｍの透過光に対する１／４波長板用位相差層８の面内のリタデーションをＲ２（６５０）とし、
Ｋ＝２（Ｒ１（４５０）／Ｒ１（５５０））−Ｒ２（４５０）／Ｒ２（５５０）とし、
Ｌ＝２（Ｒ１（６５０）／Ｒ１（５５０））−Ｒ２（６５０）／Ｒ２（５５０）とした場合に、１／４波長板用位相差層８及び１／２波長板用位相差層９は、以下の関係式を満たすように形成される。
１）  ４０°＜｜θ１｜＜５０°
２）  １３０°＜｜θ２｜＜１４０°
３）  ０．７５≦Ｋ＜０．９８
４）  １．００≦Ｌ≦１．２５
【００２１】
ここで、θ１及びθ２は、上述したように、それぞれが直線偏光板５の透過光の吸収軸に対する１／２波長板用位相差層９及び１／４波長板用位相差層８の遅相軸の傾きである。１／２波長板用位相差層９及び１／４波長板用位相差層８の各遅相軸は、直線偏光板５の吸収軸Ｓに対して同じ方向に傾くものとする。すなわち、θ１が正の値である場合、θ２も正の値であり、θ１が負の値である場合、θ２も負の値となる。また、１／２波長板用位相差層９及び１／４波長板用位相差層８は、５５０ｎｍの波長の透過光を基準とした位相差層である。
【００２２】
上記１）〜４）の関係式を満たすことにより、本実施形態の光学フィルム３は、画像表示パネル２に配置された場合に、表示画面の法線に対する斜め方向から観察される表示画面の色味を黒色又は赤味や青味といった色がつかないニュートラルな色に近づけることができ、表示画面の外観を向上させることができる。また、望ましくは｜θ１｜＝４５°、｜θ２｜＝１３５°を満たすことで上記効果を更に向上することができる。
【００２３】
１／４波長位相差板６は、画像表示パネル２側から、粘着層４を介して１／４波長板用位相差層８、１／２波長板用位相差層９が順に設けられる。
ここで、１／４波長板用位相差層８は、基材、１／４波長板用賦型樹脂層、１／４波長板用液晶層を順次、積層することによって形成される。
基材は、ＴＡＣ（トリアセチルセルロース）等の透明フィルムである。
１／４波長板用賦型樹脂層は、微細な凹凸形状の賦型に供する賦型用樹脂層であり、この実施形態ではこの賦型用樹脂に紫外線硬化性樹脂が適用される。なお、この紫外線硬化性樹脂については、例えばアクリル系等、賦型処理に供する各種の樹脂を広く適用することができる。１／４波長板用賦型樹脂層は、その表面に、賦型処理により微細な凹凸形状、すなわち１／４波長板用配向膜形状が形成される。
１／４波長板用液晶層は、屈折率異方性を保持した状態で固化（硬化）された液晶材料により形成され、この液晶材料の配向を１／４波長板用配向膜形状の配向規制力によりパターンニングする。以上により、１／４波長板用位相差層８が形成される。
【００２４】
また、１／２波長板用位相差層９は、上述したように、１／４波長板用位相差層８の上に形成される。ここで、１／２波長板用位相差層９は、１／２波長板用賦型樹脂層、１／２波長板用液晶層を順次、積層することによって形成される。
１／２波長板用賦型樹脂層は、微細な凹凸形状の賦型に供する賦型用樹脂層であり、この実施形態ではこの賦型用樹脂に紫外線硬化性樹脂が適用される。１／２波長板用賦型樹脂層は、その表面に、賦型処理により微細な凹凸形状、すなわち１／２波長板用配向膜形状が形成される。
１／２波長板用液晶層は、屈折率異方性を保持した状態で固化（硬化）された液晶材料により形成され、この液晶材料の配向を１／２波長板用配向膜形状の配向規制力によりパターンニングする。以上により、１／２波長板用位相差層９が形成される。
【００２５】
これら１／２波長板用配向膜形状及び１／４波長板用配向膜形状に係る微細な凹凸形状は、一方向に延長するライン状（線）の凹凸形状により形成され、この一方向に延長する方向が直線偏光板５の吸収軸Ｓに対して、それぞれ反時計回りにθ１度、θ２度の角度を成す方向となるように作成される。
【００２６】
また、１／２波長板用位相差層９は、上述のような賦型処理等によって１／２波長板用賦型樹脂層、１／２波長板用液晶層を形成する代わりに、光学的異方性を備える透明フィルムを適用することも可能である。この場合、１／２波長板用位相差層９には、例えば、ビスフェノールＡ型ポリカーボネート、脂肪族ポリカーボネート、脂環式ポリカーボネート等からなる透明フィルムに延伸処理を施し、光学的異方性を持たせたものを使用することができる。
なお、１／２波長板用位相差層９に逆分散特性の液晶材料を使用する場合、１／２波長板用液晶層には、例えば、特表２０１０−５２２８９２号公報に記載の逆分散特性の液晶材料を使用することができる。
【００２７】
直線偏光板５は、ＴＡＣ（トリアセチルセルロース）等の透明フィルムからなる基材１５の下面側が鹸化処理された後、光学機能層１６が配置される。なお基材１５は、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。
【００２８】
光学機能層１６は、直線偏光板としての光学的機能を担う部位であり、例えばポリビニルアルコール（ＰＶＡ）によるフィルム材に、ヨウ素化合物分子を吸着配向させて作製される。
【００２９】
〔製造工程〕
図３は、この１／４波長位相差板６の製造工程２０の一例を示す略線図である。この製造工程２０は、基材がロールにより提供され、この基材を供給リール２１から供給する。製造工程２０は、ダイ２２によりこの基材に紫外線硬化性樹脂１０の塗布液を塗布する。この製造工程２０において、ロール版３０は、１／４波長板用賦型樹脂層の１／４波長板用配向膜形状に係る凹凸形状が周側面に形成された円筒形状の賦型用金型である。製造工程２０は、紫外線硬化性樹脂が塗布された基材を加圧ローラ２４によりロール版３０の周側面に押圧し、高圧水銀燈からなる紫外線照射装置２５による紫外線の照射により紫外線硬化性樹脂を硬化させる。これにより製造工程２０は、ロール版３０の周側面に形成された凹凸形状を基材に転写する。その後、剥離ローラ２６により硬化した紫外線硬化性樹脂１０と一体に基材をロール版３０から剥離し、ダイ２９により液晶材料を塗布する。またその後、紫外線照射装置２７による紫外線の照射により液晶材料を硬化させ、これらにより１／４波長板用位相差層８に係る構成を作成する。
【００３０】
続いてこの工程２０は、搬送ローラ３１により基材をダイ３２に搬送し、ダイ３２によりこの基材の１／４波長板用位相差層８上に紫外線硬化性樹脂の塗布液を塗布する。この製造工程２０において、ロール版４０は、１／２波長板用賦型樹脂層の１／２波長板用配向膜形状に係る凹凸形状が周側面に形成された円筒形状の賦型用金型である。製造工程２０は、紫外線硬化性樹脂が塗布された基材を加圧ローラ３４によりロール版４０の周側面に押圧し、高圧水銀燈からなる紫外線照射装置３５による紫外線の照射により紫外線硬化性樹脂を硬化させる。これにより製造工程２０は、ロール版４０の周側面に形成された凹凸形状を基材に転写する。その後、剥離ローラ３６により硬化した紫外線硬化性樹脂と一体に基材をロール版４０から剥離し、ダイ３９により液晶材料を塗布する。またその後、紫外線照射装置３７による紫外線の照射により液晶材料を硬化させ、これらにより１／２波長板用位相差層９に係る構成を作成する。
なお、上述したように、１／２波長板用位相差層９に光学的異方性を有するフィルムを使用する場合、上記工程の代わりに、作製した１／４波長板用位相差層８の上に光学的異方性を有するフィルムを貼付することで、１／２波長板用位相差層９に係る構成を作製することができる。
【００３１】
製造工程は、続いて粘着層４を、この粘着層４に係るセパレータフィルムと一体に配置した後、別工程で作成した直線偏光板５と一体化し、光学フィルム３を作成する。
【００３２】
以上より、本実施形態の光学フィルム３は、上記１）〜４）の関係式を満たすようにして、１／４波長板用位相差層８及び１／２波長板用位相差層９を形成しているので、画像表示パネル２に配置された場合に、表示画面の正面及び法線に対する斜め方向から観察される表示画面の色味を黒色又は赤味や青味といった色がつかないニュートラルな色に近づけることができ、表示画面の外観を向上させることができる。
【００３３】
〔第２実施形態〕
図４は、図１との対比により本実施形態に係る画像表示装置２０１を示す図である。また、図５は、本実施形態に係る転写フィルム２２０を示す図である。なお、以下の説明及び図面において、前述した第１実施形態と同様の機能を果たす部分には、同一の符号又は末尾に同一の符号を付して、重複する説明を適宜省略する。
第２実施形態の画像表示装置２０１は、１／４波長位相差板２０６が転写フィルム２２０の転写層によって形成されている点で第１実施形態の画像表示装置１と相違する。
光学フィルム２０３は、図４に示すように、粘着層２０７を介してこれら１／４波長位相差板２０６、直線偏光板５が一体化され、この一体化の処理に、転写法が適用される。
【００３４】
ここで、転写法は、例えば基材の上に所望の層を形成する場合に、この層を直接当該基材上に形成するのでは無く、一旦、離型性の支持体上に剥離可能に該層を積層形成して転写体を作成した後、工程、需要等に応じて、該支持体上に形成した層を、最終的に該層を積層すべき基材（被転写基材）上に接着、積層し、その後、該支持体を剥離除去することにより、該基材上に所望の層を形成する方法である。
【００３５】
この実施形態では、直線偏光板５に、１／４波長位相差板２０６に係る層構成を転写法により積層する。従って被転写基材は、直線偏光板５であり、転写に供する層（転写層）は、１／４波長板用位相差層８、１／２波長板用位相差層９の積層体である。
【００３６】
図５は、この転写体である転写フィルム２２０の構成を示す図である。転写フィルム２２０は、支持体基材２２１上に、順次、１／４波長位相差板２０６に係る１／４波長板用位相差層８、１／２波長板用位相差層９が設けられる。
【００３７】
ここで支持体基材２２１は、転写に供する層（転写層）を剥離可能に担持し、転写層を被転写基材上に接着、積層した後は、適宜時機に剥離、除去に供される基材である。この実施形態では、透明な低配向のＰＥＴ（Polyethylene  terephthalate）フィルムが適用され、これにより転写フィルム２２０は、光学特性を検査可能に構成される。なおＰＥＴフィルムは、コロナ処理され、これにより後述する離型層との間の密着力を適切に設定する。なお支持体基材２２１は、全体の形状をシート形状としても良い。また支持体基材２２１は、ポリエチレンテレフタレート、ポリブチレンテレフタレート、ポリエチレンアフタレート等のポリエステル樹脂、ポリプロピレン、ポリメチルペンテン等のポリオレフィン樹脂等の樹脂からなる樹脂性フィルム材を適用してもよい。なお支持体基材２２１の厚みは、２０〜１００μｍである。なお転写層との剥離性が不十分な場合は、支持体基材２２１には、転写層側に、剥離を促進する離型層を設ける。
【００３８】
離型層は、相対的に、支持体基材２２１との密着性は高く（剥離性は低く）、転写層との密着性は低い（剥離性は高い）材料を適用することができる。この実施形態では、転写層の最下層が紫外線硬化性樹脂による１／４波長板用賦型樹脂層であることにより、上述の支持体基材２２１に対して、例えばシリコン樹脂（有機珪素系高分子化合物）、弗素系樹脂、メラミン樹脂、エポキシ樹脂、又はこれら樹脂と適宜の他の樹脂（アクリル樹脂、セルロース系樹脂、ポリエステル樹脂等）との混合物が用いられる。この実施形態では、上述したＰＥＴフィルムによる支持体基材２２１上に、メラミン樹脂による離型層を設け、離型層の上に設ける紫外線硬化性樹脂の塗布液に対する濡れ性を確保する。
【００３９】
なお、このようにコロナ処理したＰＥＴフィルムにメラミン樹脂による離型層を設ける代わりに、何ら表面処理してないＰＥＴフィルムを支持体基材に適用して離型層を省略してもよい。またこれに代えていわゆるノンソルと呼ばれる浸透層を設けていないＴＡＣフィルムを支持体基材に適用して、離型層を省略してもよい。このようにすると構成を簡略化することができる。
【００４０】
因みに、離型層による剥離性が不十分な場合、支持体基材２２１と離型層との間に、剥離層を設け、この剥離層により離型層による剥離性を補うようにしてもよい。なお剥離層は、相対的に、支持体フィルムとの密着性が低く（剥離性は高く）、剥離層との密着性が高い（剥離性は低い）材料を適用することができる。より具体的には、この実施形態において、剥離層には、アクリル樹脂、セルロース系樹脂、ポリエステル樹脂、ウレタン樹脂、塩化ビニル−酢酸ビニル共重合体、又は以上の中から選択した２種以上の混合物、或いは以上のなかから選択した１種以上とその他の樹脂との混合物が用いられる。剥離層の厚みは、通常、１〜１０μｍ程度である。また剥離層は、支持体基材２２１に設けても良く、剥離層に設けてもよい。
【００４１】
１／４波長板用賦型樹脂層は、この支持体基材２２１の上に、又は支持体基材２２１の上に形成された剥離層の上に、紫外線硬化性樹脂の塗付液を塗付して作成される。また、１／４波長板用配向膜形状が、賦型に供する微細凹凸形状を周側面に形成した賦型用金型（ロール版）を用いて１／４波長板用賦型樹脂層を賦型処理することによって形成される。１／４波長板用液晶層は、１／４波長板用賦型樹脂層の１／４波長板用配向膜形状の上に、液晶材料を塗付して硬化させることにより作成される。これにより、１／４波長板用位相差層８が作成される。
【００４２】
１／２波長板用賦型樹脂層は、１／４波長板用位相差層８の上に、紫外線硬化性樹脂の塗付液を塗付して作成される。また、１／２波長板用配向膜形状が、１／４波長板用配向膜形状と同様に、賦型用金型を用いて１／２波長板用賦型樹脂層を賦型処理することによって形成される。１／２波長板用液晶層は、１／２波長板用賦型樹脂層の１／２波長板用配向膜形状の上に、液晶材料を塗付して硬化させることにより作成される。これにより、１／２波長板用位相差層９が作成される。しかして転写体では、これら１／４波長位相差板に係る層構成である、１／４波長板用位相差層８、１／２波長板用位相差層９が転写に供する転写層である。
なお、１／２波長板用位相差層９は、上述の第１実施形態と同様に、賦型処理により１／２波長板用賦型樹脂層、１／２波長板用液晶層を形成する代わりに、光学的異方性を備える透明フィルムを適用することができる。
【００４３】
さらに転写フィルム２２０は、１／４波長位相差板２０６に係る層構成に係る転写層の上に、粘着層２０７、セパレータフィルム２２３が設けられる。
【００４４】
ここで粘着層２０７は、転写層と被転写基材とを接着するための層である。転写層の材料と被転写基材の材料に応じて、両者に密着性の高い材料が適用される。この実施形態では、アセチルセルロース（酢酸纖維素）、ニトロセルロース（硝酸纖維素又は硝化綿）、セルロースアセテートプロピオネート等のセルロース（纖維素）系樹脂、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂、ウレタン樹脂、ポリエステル樹脂、塩化ビニル−酢酸ビニル共重合体、アイオノマー、天然又は合成ゴム等の材料が用いられる。接着剤層の厚みは、１〜３０μｍ程度である。
なお、粘着層２０７は、紫外線硬化性樹脂を使用してもよく、この場合は、光学フィルムの厚みを一段と薄くすることができる。
【００４５】
セパレータフィルム２２３は、粘着層２０７の表面を離型可能に被覆する離型シートである。セパレータフィルム２２３は、粘着層２０７が露出して不要な物品と不要な接着をすることを防止するために設けられ、転写の直前に剥離除去される。
【００４６】
以上より、本実施形態では、１／４波長位相差板２０６を転写層により形成している場合においても、上述の第１実施形態と同様の効果を奏することができる。また、本実施形態の光学フィルム２０３は、転写層により直線偏光板５に１／４波長位相差板２０６を貼付しているので、第１実施形態の光学フィルム３に比べ、１／４波長板用位相差層の基材を省略することができ、光学フィルム２０３の全体の厚みを薄くすることができる。
【００４７】
〔画像表示装置の表示画面の色味の評価〕
次に、本発明による光学フィルム３を備えた画像表示装置１（実施例）と、本発明とは相違する光学フィルムを備えた画像表示装置（比較例）との表示画面の評価結果について説明する。図６は、本発明による実施例の画像表示装置１と、比較例の画像表示装置との表示画面の評価結果を示す図である。
【００４８】
図６における色度の評価は、画像表示装置の表示画面の法線に対して水平方向に８°傾斜した方向から光を入射し、表示画面に正反射した光の反射率及び色度を示している。色度の測定は、Ｄ６５光源を使用した。色度は、Ｌ＊ａ＊ｂ＊表色系による色の表示方法（日本工業規格：ＪＩＳＺ８７２９）に基づいて測定したものである。ここで、図６中のａ＊、ｂ＊は、対応する色味における色味の程度を示しており、ａ＊は、プラス方向が赤方向を、マイナス方向が緑方向を示し、ｂ＊は、プラス方向が黄方向を、マイナス方向が青方向を示す。また、図６における正面方向及び斜め方向の色味の評価は、表示画面の正面方向及び斜め方向から測定した測定者の視認による官能評価である。
各位相差層の面内リタデーション（Ｒ１（４５０）、Ｒ１（５５０）、Ｒ１（６５０）、Ｒ２（４５０）、Ｒ２（５５０）、Ｒ２（６５０））は、王子計測機器（株）社製、ＫＯＢＲＡ−ＷＲを用いて測定した。
なお、上記評価において、各画像表示装置に使用する画像表示パネルとして、携帯式電話機（サムスン製、ギャラクシーＳ  III）の有機ＥＬパネルを使用した。また、上述の色度及び色味の各評価は、画像表示パネルの表示画面に何も画像を表示させない状態（黒色の状態）で行った。また、以下の実施例において、１／４波長板用位相差層及び１／２波長板用位相差層は、それぞれ５５０ｎｍの波長の透過光を基準とした位相差層である。
【００４９】
実施例１の画像表示装置１は、１／２波長板用位相差層９が、直線偏光板５の透過光の吸収軸に対する遅相軸の傾きがθ１＝４５°であり、波長が５５０ｎｍの透過光に対する面内のリタデーションがＲ１（５５０）＝２８６ｎｍである。また、波長が４５０ｎｍの透過光に対する面内のリタデーションであるＲ１（４５０）とＲ１（５５０）との比が、Ｒ１（４５０）／Ｒ１（５５０）＝０．９６である。更に、波長が６５０ｎｍの透過光に対する面内のリタデーションであるＲ１（６５０）とＲ１（５５０）との比が、Ｒ１（６５０）／Ｒ１（５５０）＝１．０５である。
また、１／４波長板用位相差層８は、直線偏光板５の透過光の吸収軸に対する遅相軸の傾きがθ２＝１３５°であり、波長が５５０ｎｍの透過光に対する面内のリタデーションがＲ２（５５０）＝１４３ｎｍである。また、波長が４５０ｎｍの透過光に対する面内のリタデーションであるＲ２（４５０）とＲ２（５５０）との比が、Ｒ２（４５０）／Ｒ２（５５０）＝１．１０である。更に、波長が６５０ｎｍの透過光に対する面内のリタデーションであるＲ２（６５０）とＲ２（５５０）との比が、Ｒ２（６５０）／Ｒ２（５５０）＝０．９５である。
【００５０】
実施例２の画像表示装置１の１／２波長板用位相差層９は、θ１＝４５°であり、Ｒ１（５５０）＝２８６ｎｍである。また、Ｒ１（４５０）とＲ１（５５０）との比が、Ｒ１（４５０）／Ｒ１（５５０）＝１．００であり、Ｒ１（６５０）とＲ１（５５０）との比が、Ｒ１（６５０）／Ｒ１（５５０）＝１．００である。
また、１／４波長板用位相差層８は、θ２＝１３５°であり、Ｒ２（５５０）＝１４３ｎｍである。また、Ｒ２（４５０）とＲ２（５５０）との比が、Ｒ２（４５０）／Ｒ２（５５０）＝１．１８であり、Ｒ２（６５０）とＲ２（５５０）との比が、Ｒ２（６５０）／Ｒ２（５５０）＝０．９３である。
【００５１】
実施例３の画像表示装置１の１／２波長板用位相差層９は、θ１＝４２°であり、Ｒ１（５５０）＝２８６ｎｍである。また、Ｒ１（４５０）とＲ１（５５０）との比が、Ｒ１（４５０）／Ｒ１（５５０）＝０．９６であり、Ｒ１（６５０）とＲ１（５５０）との比が、Ｒ１（６５０）／Ｒ１（５５０）＝１．０５である。
また、１／４波長板用位相差層８は、θ２＝１３８°であり、Ｒ２（５５０）＝１４３ｎｍである。また、Ｒ２（４５０）とＲ２（５５０）との比が、Ｒ２（４５０）／Ｒ２（５５０）＝１．１０であり、Ｒ２（６５０）とＲ２（５５０）との比が、Ｒ２（６５０）／Ｒ２（５５０）＝０．９５である。
【００５２】
実施例４の画像表示装置１の１／２波長板用位相差層９は、θ１＝４３°であり、Ｒ１（５５０）＝２８６ｎｍである。また、Ｒ１（４５０）とＲ１（５５０）との比が、Ｒ１（４５０）／Ｒ１（５５０）＝１．００であり、Ｒ１（６５０）とＲ１（５５０）との比が、Ｒ１（６５０）／Ｒ１（５５０）＝１．００である。
また、１／４波長板用位相差層８は、θ２＝１３７°であり、Ｒ２（５５０）＝１４３ｎｍである。また、Ｒ２（４５０）とＲ２（５５０）との比が、Ｒ２（４５０）／Ｒ２（５５０）＝１．１８であり、Ｒ２（６５０）とＲ２（５５０）との比が、Ｒ２（６５０）／Ｒ２（５５０）＝０．９３である。
【００５３】
実施例５の画像表示装置１の１／２波長板用位相差層９は、θ１＝４５°であり、Ｒ１（５５０）＝２８８ｎｍである。また、Ｒ１（４５０）とＲ１（５５０）との比が、Ｒ１（４５０）／Ｒ１（５５０）＝０．９６であり、Ｒ１（６５０）とＲ１（５５０）との比が、Ｒ１（６５０）／Ｒ１（５５０）＝１．０５である。
また、１／４波長板用位相差層８は、θ２＝１３５°であり、Ｒ２（５５０）＝１４４ｎｍである。また、Ｒ２（４５０）とＲ２（５５０）との比が、Ｒ２（４５０）／Ｒ２（５５０）＝１．１０であり、Ｒ２（６５０）とＲ２（５５０）との比が、Ｒ２（６５０）／Ｒ２（５５０）＝０．９６である。
更に、実施例５の光学フィルムは、１／４波長板用位相差層８の下に正Ｃプレートを設けており、この正Ｃプレートの波長が５５０ｎｍの透過光に対する厚み方向のリタデーションは、Ｒｔｈ（５５０）＝−１２０ｎｍである。
【００５４】
ここで、正Ｃプレートとは、面内屈折率が厚み方向の屈折率よりも小さく形成されたフィルムをいい、負Ｃプレートとは、面内屈折率が厚み方向の屈折率よりも大きく形成されたフィルムをいう。
【００５５】
実施例６の画像表示装置１の１／２波長板用位相差層９は、θ１＝４５°であり、Ｒ１（５５０）＝２８８ｎｍである。また、Ｒ１（４５０）とＲ１（５５０）との比が、Ｒ１（４５０）／Ｒ１（５５０）＝１．００であり、Ｒ１（６５０）とＲ１（５５０）との比が、Ｒ１（６５０）／Ｒ１（５５０）＝１．００である。
また、１／４波長板用位相差層８は、θ２＝１３５°であり、Ｒ２（５５０）＝１４４ｎｍである。また、Ｒ２（４５０）とＲ２（５５０）との比が、Ｒ２（４５０）／Ｒ２（５５０）＝１．１８であり、Ｒ２（６５０）とＲ２（５５０）との比が、Ｒ２（６５０）／Ｒ２（５５０）＝０．９３である。
更に、実施例６の光学フィルムは、実施例５の光学フィルムと同様に、１／４波長板用位相差層８の下に正Ｃプレートを設けており、この正Ｃプレートの波長が５５０ｎｍの透過光に対する厚み方向のリタデーションは、Ｒｔｈ（５５０）＝−１２０ｎｍである。
【００５６】
これに対し、比較例１の画像表示装置は、１／２波長板用位相差層が、直線偏光板の透過光の吸収軸に対する遅相軸の傾きがθ１＝３９°であり、５５０ｎｍの透過光に対する面内のリタデーションがＲ１（５５０）＝２８６ｎｍである。また、波長が４５０ｎｍの透過光に対する面内のリタデーションであるＲ１（４５０）とＲ１（５５０）との比が、Ｒ１（４５０）／Ｒ１（５５０）＝０．９６である。更に、波長が６５０ｎｍの透過光に対する面内のリタデーションであるＲ１（６５０）とＲ１（５５０）との比が、Ｒ１（６５０）／Ｒ１（５５０）＝１．０５である。
また、１／４波長板用位相差層は、直線偏光板の透過光の吸収軸に対する遅相軸の傾きがθ２＝１４１°であり、波長が５５０ｎｍの透過光に対する面内のリタデーションがＲ２（５５０）＝１４３ｎｍである。また、波長が４５０ｎｍの透過光に対する面内のリタデーションであるＲ２（４５０）とＲ２（５５０）との比が、Ｒ２（４５０）／Ｒ２（５５０）＝１．１０である。更に、波長が６５０ｎｍの透過光に対する面内のリタデーションであるＲ２（６５０）とＲ２（５５０）との比が、Ｒ２（６５０）／Ｒ２（５５０）＝０．９６である。
【００５７】
比較例２の画像表示装置の１／２波長板用位相差層は、θ１＝３９°であり、Ｒ１（５５０）＝２８６ｎｍである。また、Ｒ１（４５０）とＲ１（５５０）との比が、Ｒ１（４５０）／Ｒ１（５５０）＝１．００であり、Ｒ１（６５０）とＲ１（５５０）との比が、Ｒ１（６５０）／Ｒ１（５５０）＝１．００である。
また、１／４波長板用位相差層は、θ２＝１４１°であり、Ｒ２（５５０）＝１４３ｎｍである。また、Ｒ２（４５０）とＲ２（５５０）との比が、Ｒ２（４５０）／Ｒ２（５５０）＝１．１８であり、Ｒ２（６５０）とＲ２（５５０）との比が、Ｒ２（６５０）／Ｒ２（５５０）＝０．９３である。
【００５８】
比較例３の画像表示装置の１／２波長板用位相差層は、θ１＝４５°であり、Ｒ１（５５０）＝２８６ｎｍである。また、Ｒ１（４５０）とＲ１（５５０）との比が、Ｒ１（４５０）／Ｒ１（５５０）＝１．００であり、Ｒ１（６５０）とＲ１（５５０）との比が、Ｒ１（６５０）／Ｒ１（５５０）＝１．００である。
また、１／４波長板用位相差層は、θ２＝１３５°であり、Ｒ２（５５０）＝１４３ｎｍである。また、Ｒ２（４５０）とＲ２（５５０）との比が、Ｒ２（４５０）／Ｒ２（５５０）＝１．００であり、Ｒ２（６５０）とＲ２（５５０）との比が、Ｒ２（６５０）／Ｒ２（５５０）＝１．００である。
【００５９】
図６に示すように、比較例１、比較例２に係る画像表示装置は、表示画面の正面の色味が、紫色がかったものであり、表示画面の法線に対して斜め方向から観察した表示画面の色味が青白色がかったものであった。また、比較例３に係る画像表示装置は、表示画面の正面の色味が黒青色がかったものであり、斜め方向からの色味が紫色がかったものであった。
これに対して、各実施例（１〜６）に係る画像表示装置１は、表示画面の正面の色味が黒色若しくは黒青色であり、また、斜め方向からの色味が青色若しくは青紫色であったため、上述の比較例に比して、正面及び斜め方向からの色味を黒色に近くすることができる。従って、本発明の画像表示装置１は、比較例の画像表示装置に比べ、表示画面の黒味を強調することができ、表示画面の外観を向上させることができた。
【００６０】
ここで、比較例１及び比較例２は、１／４波長板用位相差層及び１／２波長板用位相差層の上述の関係式３）及び４）を満たすが、関係式１）及び２）を満たさず、比較例３は、関係式１）、２）４）を満たすが、関係式３）を満たさない。
これに対して、各実施例に係る画像表示装置１は、それぞれ、関係式１）〜４）のいずれも満たすものとなり、上記関係式１）〜４）を全て満たすことによって、画像表示装置１の表示画面の正面及び法線に対する斜め方向から観察した表示画面の外観を向上させることができることが確認された。
【００６１】
〔光学フィルムの輝度及び色度のシミュレーション評価〕
次に、本発明による光学フィルム３に対する反射輝度と、色度とのシミュレーションの評価結果について説明する。
図７は、本発明による実施例の光学フィルム３と、比較例の光学フィルムとの色度のシミュレーション結果を示す図である。図７（ａ）は、実施例及び比較例の色度の平均値を示す図であり、図７（ｂ）は、実施例及び比較例の色度の標準偏差（３σ）を示す図である。
図８は、本発明による実施例の光学フィルム３と、比較例の光学フィルムとの輝度のシミュレーション結果を示す図である。図８（ａ）は、実施例及び比較例の反射輝度の平均値を示す図であり、図８（ｂ）は、実施例及び比較例の反射輝度の標準偏差（３σ）を示す図である。
図９は、本発明による正Ｃプレートを備えた実施例の光学フィルム３と比較例の光学フィルムとの色度のシミュレーション結果を示す図である。図９（ａ）は、実施例及び比較例の色度の平均値を示す図であり、図９（ｂ）は、実施例及び比較例の色度の標準偏差（３σ）を示す図である。
図１０は、本発明による正Ｃプレートを備えた実施例の光学フィルム３と比較例の光学フィルムとの輝度のシミュレーション結果を示す図である。図１０（ａ）は、実施例及び比較例の反射輝度の平均値を示す図であり、図１０（ｂ）は、実施例及び比較例の反射輝度の標準偏差（３σ）を示す図である。
【００６２】
まず、Ｃプレートを備えない光学フィルムに対するシミュレーションの評価結果について説明する。
ここで、図７及び図８に示す実施例１１の光学フィルム３は、賦型処理により作製された１／４波長板用位相差層８、光学的異方性を有するフィルムから構成される１／２波長板用位相差層９、直線偏光板５を順次積層させたものである。
１／２波長板用位相差層９は、直線偏光板５の透過光の吸収軸に対する遅相軸の傾きがθ１＝４５°であり、波長が５５０ｎｍの透過光に対する面内のリタデーションがＲ１（５５０）＝２７６ｎｍである。また、波長が４５０ｎｍの透過光に対する面内のリタデーションであるＲ１（４５０）とＲ１（５５０）との比が、Ｒ１（４５０）／Ｒ１（５５０）＝０．９５である。更に、波長が６５０ｎｍの透過光に対する面内のリタデーションであるＲ１（６５０）とＲ１（５５０）との比が、Ｒ１（６５０）／Ｒ１（５５０）＝１．０６である。
また、１／４波長板用位相差層８は、直線偏光板５の透過光の吸収軸に対する遅相軸の傾きがθ２＝１３５°であり、波長が５５０ｎｍの透過光に対する面内のリタデーションがＲ２（５５０）＝１３８ｎｍである。また、波長が４５０ｎｍの透過光に対する面内のリタデーションであるＲ２（４５０）とＲ２（５５０）との比が、Ｒ２（４５０）／Ｒ２（５５０）＝１．０９である。更に、波長が６５０ｎｍの透過光に対する面内のリタデーションであるＲ２（６５０）とＲ２（５５０）との比が、Ｒ２（６５０）／Ｒ２（５５０）＝０．９５である。
【００６３】
実施例１２の光学フィルム３は、上記実施例１１の光学フィルム３と同様の層構成を有する。
１／２波長板用位相差層９は、θ１＝４５°であり、Ｒ１（５５０）＝２４０ｎｍである。また、Ｒ１（４５０）とＲ１（５５０）との比が、Ｒ１（４５０）／Ｒ１（５５０）＝０．９５であり、Ｒ１（６５０）とＲ１（５５０）との比が、Ｒ１（６５０）／Ｒ１（５５０）＝１．０６である。
また、１／４波長板用位相差層８は、θ２＝１３５°であり、Ｒ２（５５０）＝１００ｎｍである。また、Ｒ２（４５０）とＲ２（５５０）との比が、Ｒ２（４５０）／Ｒ２（５５０）＝１．０９であり、Ｒ２（６５０）とＲ２（５５０）との比が、Ｒ２（６５０）／Ｒ２（５５０）＝０．９５である。
【００６４】
比較例１１の光学フィルムは、賦型処理により作製された１／４波長板用位相差層９、同処理により作製された１／２波長板用位相差層８、直線偏光板５を順次積層させたものである。
１／２波長板用位相差層は、直線偏光板の透過光の吸収軸に対する遅相軸の傾きがθ１＝１５°であり、５５０ｎｍの透過光に対する面内のリタデーションがＲ１（５５０）＝２４０ｎｍである。また、波長が４５０ｎｍの透過光に対する面内のリタデーションであるＲ１（４５０）とＲ１（５５０）との比が、Ｒ１（４５０）／Ｒ１（５５０）＝１．０９である。更に、波長が６５０ｎｍの透過光に対する面内のリタデーションであるＲ１（６５０）とＲ１（５５０）との比が、Ｒ１（６５０）／Ｒ１（５５０）＝０．９５である。
また、１／４波長板用位相差層は、直線偏光板の透過光の吸収軸に対する遅相軸の傾きがθ２＝７３°であり、波長が５５０ｎｍの透過光に対する面内のリタデーションがＲ２（５５０）＝１２０ｎｍである。また、波長が４５０ｎｍの透過光に対する面内のリタデーションであるＲ２（４５０）とＲ２（５５０）との比が、Ｒ２（４５０）／Ｒ２（５５０）＝１．０９である。更に、波長が６５０ｎｍの透過光に対する面内のリタデーションであるＲ２（６５０）とＲ２（５５０）との比が、Ｒ２（６５０）／Ｒ２（５５０）＝０．９５である。
【００６５】
比較例１２の光学フィルムは、上記比較例１１の光学フィルムと同様の層構成を有する。
１／２波長板用位相差層は、θ１＝１５°であり、Ｒ１（５５０）＝２５０ｎｍである。また、Ｒ１（４５０）とＲ１（５５０）との比が、Ｒ１（４５０）／Ｒ１（５５０）＝１．０９であり、Ｒ１（６５０）とＲ１（５５０）との比が、Ｒ１（６５０）／Ｒ１（５５０）＝０．９５である。
また、１／４波長板用位相差層は、θ２＝７３°であり、Ｒ２（５５０）＝１４０ｎｍである。また、Ｒ２（４５０）とＲ２（５５０）との比が、Ｒ２（４５０）／Ｒ２（５５０）＝１．０９であり、Ｒ２（６５０）とＲ２（５５０）との比が、Ｒ２（６５０）／Ｒ２（５５０）＝０．９５である。
【００６６】
比較例１３の光学フィルムは、１／２波長板用位相差層を有さず、逆分散特性の１／４波長板用位相差層、直線偏光板が順次積層された構成である。
１／４波長板用位相差層は、直線偏光板の透過光の吸収軸に対する遅相軸の傾きがθ２＝４５°であり、波長が５５０ｎｍの透過光に対する面内のリタデーションがＲ２（５５０）＝１４５ｎｍである。また、波長が４５０ｎｍの透過光に対する面内のリタデーションであるＲ２（４５０）とＲ２（５５０）との比が、Ｒ２（４５０）／Ｒ２（５５０）＝０．９１である。更に、波長が６５０ｎｍの透過光に対する面内のリタデーションであるＲ２（６５０）とＲ２（５５０）との比が、Ｒ２（６５０）／Ｒ２（５５０）＝１．０２である。
【００６７】
上述の実施例及び比較例を比較すると、極角１０度における色度の平均値の座標は、図７（ａ）に示すように、実施例１１の光学フィルム３が、他の比較例に比してｘ座標、ｙ座標ともに最も０．３３に近似した値となった。
ここで、極角１０度における色度の平均値とは、光学フィルムの表面の法線から１０度傾けた範囲における色度の平均値をいう。また、極角６０度における色度の平均値の座標は、実施例１１、実施例１２の光学フィルムが、他の比較例とほぼ同等に、ｘ座標、ｙ座標ともに０．３３に近似した値となった。なお、色度図において、ｘ＝０．３３、ｙ＝０．３３の座標は、無彩色（白色）を示す。
以上より、実施例１１の光学フィルムは、極角の大きさに関係なく、比較例に比べて色味が白色（ニュートラル）になることが確認された。
【００６８】
極角１０度における色度の標準偏差（３σ）は、図７（ｂ）に示すように、実施例１１、実施例１２の光学フィルムが、他の比較例と同等若しくはそれより高くなり、色度のばらつきが確認されるが、視覚による評価において問題のないレベルである。一方、極角６０度における色度の標準偏差（３σ）は、実施例１１、実施例１２の光学フィルムが、他の比較例に比して低く、色度のばらつきが少ないことが確認された。
【００６９】
極角１０度における入射光に対する反射輝度は、図８（ａ）に示すように、実施例１１、実施例１２の光学フィルム３が、各比較例に比して低く抑えられることが確認された。
特に、実施例１１の光学フィルムは、図８（ｂ）に示すように、反射輝度の標準偏差（３σ）が、他の比較例と同等若しくはそれよりも低く抑えられており、反射輝度のばらつきが低減されることが確認された。
【００７０】
以上より、比較例１１〜１３に係る光学フィルムは、上述の関係式１）〜４）を満たさない。これに対して、各実施例に係る光学フィルム３は、それぞれ、関係式１）〜４）のいずれも満たすものとなり、画像表示装置１の配置された場合に表示画面の正面及び法線に対する斜め方向から観察した表示画面の外観を向上させることができることが確認された。
【００７１】
次に、正Ｃプレートを備えた光学フィルムに対するシミュレーションの評価結果について説明する。
ここで、図９及び図１０に示す実施例２１、実施例２２、比較例２１〜２３の各光学フィルムは、それぞれの１／４波長板用位相差層の下に正Ｃプレートが設けられており、この正Ｃプレートが設けられている点以外では、上述の実施例１１、実施例１２、比較例１１〜１３の各光学フィルムと同様である。
【００７２】
なお、実施例２１の正Ｃプレートは、波長が５５０ｎｍの透過光に対する厚み方向のリタデーションが、Ｒｔｈ（５５０）＝−３００ｎｍであり、実施例２２の正Ｃプレートは、Ｒｔｈ（５５０）＝−６０ｎｍである。
また、比較例２１の正Ｃプレートは、波長が５５０ｎｍの透過光に対する厚み方向のリタデーションが、Ｒｔｈ（５５０）＝−１２０ｎｍであり、比較例２２の正Ｃプレートは、Ｒｔｈ（５５０）＝−４０ｎｍであり、比較例２３の正Ｃプレートは、Ｒｔｈ（５５０）＝−１２０ｎｍである。
【００７３】
上述の実施例及び比較例を比較すると、極角１０度における色度の平均値は、図９（ａ）に示すように、実施例２１の光学フィルム３が、他の比較例に比してｘ座標、ｙ座標ともに最も０．３３に近似した値となった。また、極角６０度における色度の平均値は、実施例２１、実施例２２の光学フィルムが、他の比較例に比してｘ座標、ｙ座標ともに０．３３に近似した値となった。
以上より、実施例２１の光学フィルムは、極角の大きさに関係なく、比較例に比べて色味が白色（ニュートラル）になることが確認された。また、実施例２２の光学フィルム３は、極角６０度における色味が、実施例２１の光学フィルム３とほぼ同等に白色になることが確認された。
【００７４】
図９（ｂ）に示すように、極角１０度における色度の標準偏差（３σ）は、実施例２１、実施例２２の光学フィルム３が、他の比較例と同等若しくはそれより高くなり、色度のばらつきが確認されるが、視覚による評価において問題のないレベルである。また、極角６０度における色度の標準偏差（３σ）は、実施例２１、実施例２２の光学フィルム３が、他の比較例に比して低くなり、色度のばらつきが少ないことが確認された。
【００７５】
図１０（ａ）に示すように、入射光に対する反射輝度は、実施例２１、実施例２２の光学フィルム３が、各比較例に比して低く抑えられることが確認された。
特に、実施例２１の光学フィルムは、図１０（ｂ）に示すように、反射輝度の標準偏差（３σ）が、他の比較例と同等若しくはそれよりも低く抑えられており、反射輝度のばらつきが低減されることが確認された。
【００７６】
以上より、比較例２１〜２３に係る光学フィルムは、上述の関係式１）〜４）を満たさない。これに対して、各実施例に係る光学フィルム３は、正Ｃプレートが設けられた場合においても、それぞれ関係式１）〜４）のいずれも満たすものとなり、画像表示装置１の配置された場合に表示画面の正面及び法線に対する斜め方向から観察した表示画面の外観を向上させることができることが確認された。
【００７７】
〔他の実施形態〕
以上、本発明の実施に好適な具体的な構成を詳述したが、本発明は、本発明の趣旨を逸脱しない範囲で、上述の実施形態を種々に組み合わせ、さらには上述の実施形態の構成を種々に変更することができる。
【００７８】
（１）第１実施形態では、１／４波長位相差板６は、基材の上面に、順次、１／４波長板用位相差層８、１／２波長板用位相差層９を構成した例を示したが、これに限定されない。例えば、基材の下面に、順次、１／２波長板用位相差層９、１／４波長板用位相差層８を構成するようにしてもよい。なお、この場合、１／４波長位相差板は、基材の上面に粘着層７を、１／４波長板用位相差層８の下面に粘着層４を設ける必要がある。
また、基材の上面に、１／２波長板用位相差層９を構成し、基材の下面に、１／４波長板用位相差層８を構成するようにしてもよい。
【００７９】
（２）第２実施形態において、転写層は、支持体基材２２１を剥がして画像表示パネル２に貼付する例を示したが、これに限定されず、セパレータフィルム２２３を剥離して画像表示パネル２に貼付するようにしてもよい。
この場合、１／２波長板用位相差層、１／４波長板用位相差層の順で積層させた転写体を支持体基材上に形成する必要がある。
【００８０】
（３）各実施形態では、転写層側に粘着層７を設けるようにして、この粘着層７により直線偏光板５と転写層とを一体化する場合について述べたが、本発明はこれに限らず、この粘着層７を直線偏光板５側に設けるようにしてもよい。
【００８１】
（４）各実施形態では、ロール版により賦型処理する場合について述べたが、本発明はこれに限らず、平板により賦型処理する場合にも広く適用することができる。
【符号の説明】
【００８２】
１  画像表示装置
２  画像表示パネル
３、２０３  光学フィルム
４、７  粘着層
５  直線偏光板
６、２０６  １／４波長位相差板
８  １／２波長板用位相差層
９  １／４波長板用位相差層
１６  光学機能層
２２０  転写フィルム
２２１  支持体基材
２２３  セパレータフィルム
２０  製造工程
２１  供給リール
２２、２９、３２、３９  ダイ
２４、３４  加圧ローラ
２５、２７、３５、３７  紫外線照射装置
２６、３６  剥離ローラ
３０、４０  ロール版
３１  搬送ローラ
【図１】
2014206684.tif 000003
【図２】
2014206684.tif 000004
【図３】
2014206684.tif 000005
【図４】
2014206684.tif 000006
【図５】
2014206684.tif 000007
【図６】
2014206684.tif 000008
【図７】
2014206684.tif 000009
【図８】
2014206684.tif 000010
【図９】
2014206684.tif 000011
【図１０】
2014206684.tif 000012